(57)【要約】【課題】銀添着活性炭カートリッジと、該銀添着活性炭カートリッジで処理された水を膜ろ過処理する逆浸透膜カートリッジまたはナノろ過膜カートリッジと、該逆浸透膜カートリッジまたは該ナノろ過膜カートリッジで膜ろ過処理された水を貯留する貯留タンクを有してなる浄水システムであって、ＲＯ膜やＮＦ膜のバイオファウリングおよび残留塩素に起因する機能層劣化を防止し、カートリッジ寿命を延長できるとともに、後段の貯留タンクから取水蛇口までの細菌汚染の抑制が可能な浄水システムおよび浄水方法を提供する。【解決手段】銀添着活性炭カートリッジと、該銀添着活性炭カートリッジで処理された水を膜ろ過処理する逆浸透膜カートリッジまたはナノろ過膜カートリッジと、該逆浸透膜カートリッジまたは該ナノろ過膜カートリッジで膜ろ過処理された水を貯留する貯留タンクを有してなる浄水システムであって、前記貯留タンクに銀ゼオライトカートリッジを浸漬設置する。【選択図】図１
2006281023.tif 000002
【特許請求の範囲】
【請求項１】
銀添着活性炭カートリッジと、該銀添着活性炭カートリッジで処理された水を膜ろ過処理する逆浸透膜カートリッジまたはナノろ過膜カートリッジと、該逆浸透膜カートリッジまたは該ナノろ過膜カートリッジで膜ろ過処理された水を貯留する貯留タンクを有してなる浄水システムであって、前記貯留タンクには銀ゼオライトカートリッジが浸漬設置されていることを特徴とする浄水システム。
【請求項２】
平均孔径が０．５〜１０μｍのフィルターカートリッジが前記逆浸透膜カートリッジまたは前記ナノろ過膜カートリッジよりも前段に設置されていることを特徴とする請求項１に記載の浄水システム。
【請求項３】
前記銀添着活性炭カートリッジおよび前記フィルターカートリッジは一体に構成されているカートリッジであることを特徴とする請求項２に記載の浄水システム。
【請求項４】
前記貯留タンクの水位を制御する水位センサーと、該水位センサーからの信号によって開閉する供給弁を備えたことを特徴とする請求項１〜３のいずれかに記載の浄水システム。
【請求項５】
前記逆浸透膜カートリッジまたは前記ナノろ過膜カートリッジの前段にポンプを備えたことを特徴とする請求項１〜４のいずれかに記載の浄水システム。
【請求項６】
前記逆浸透膜カートリッジまたは前記ナノろ過膜カートリッジの濃縮水流量を一定に制御するための定流量弁を備えたことを特徴とする請求項１〜５のいずれかに記載の浄水システム。
【請求項７】
水道水圧単独あるいはポンプにより増圧した水圧を利用して、水道水を銀添着活性炭カートリッジで処理をし、次いで逆浸透膜カートリッジまたはナノろ過膜カートリッジで膜ろ過処理した後に、膜ろ過処理水を貯留タンクに貯留する浄水方法であって、前記貯留タンク内に浸漬設置された銀ゼオライトカートリッジから前記膜ろ過処理水に銀を徐放させることを特徴とする浄水方法。
【請求項８】
水道水を前記銀添着活性炭カートリッジで処理する前に、平均孔径が０．５〜１０μｍのフィルターカートリッジであらかじめ処理することを特徴とする請求項７に記載の浄水方法。
【請求項９】
水道水を前記銀添着活性炭カートリッジで処理をした後、前記逆浸透膜カートリッジまたは前記ナノろ過膜カートリッジで膜ろ過処理する前に、平均孔径が０．５〜１０μｍのフィルターカートリッジであらかじめ処理することを特徴とする請求項７に記載の浄水方法。
【請求項１０】
前記銀添着活性炭カートリッジおよび前記フィルターカートリッジは一体に構成されているカートリッジであることを特徴とする請求項８または９に記載の浄水方法。
【請求項１１】
前記銀添着活性炭カートリッジを構成する銀添着活性炭から水中に溶出された銀イオンの濃度が１０μｇ／ｌ以上であり、かつ、前記銀添着活性炭カートリッジで処理した後の処理水中の塩素濃度が０．１ｍｇ／ｌ以下であることを特徴とする請求項７〜１０のいずれかに記載の浄水方法。
【請求項１２】
前記銀ゼオライトカートリッジを構成する銀ゼオライトから徐放された前記貯留タンク内の貯留水の銀イオンの濃度が１０μｇ／ｌ以上１００μｇ／ｌ以下であることを特徴とする請求項７〜１１のいずれかに記載の浄水方法。
【請求項１３】
前記貯留タンクの水位がある水位に達したとき、前記逆浸透膜カートリッジまたは前記ナノろ過膜カートリッジにおける膜ろ過処理を自動停止することを特徴とする請求項７〜１２のいずれかに記載の浄水方法。
【請求項１４】
前記逆浸透膜カートリッジまたは前記ナノろ過膜カートリッジの濃縮水流量を一定に制御することを特徴とする請求項７〜１３のいずれかに記載の浄水方法。
【発明の詳細な説明】
【技術分野】
【０００１】
本発明は、銀添着活性炭および銀ゼオライトおよび逆浸透膜またはナノろ過膜を用いた浄水システムおよび浄水方法に関する。さらに詳しくは、逆浸透膜カートリッジまたはナノろ過膜カートリッジの前段に設置された銀添着活性炭カートリッジで前処理を行い、逆浸透膜やナノろ過膜のバイオファウリングおよび残留塩素に起因する機能層劣化を防止し、カートリッジ寿命を延長できるとともに、後段の貯留タンク内に浸漬設置された銀ゼオライトカートリッジによって貯留タンクから取水蛇口までの細菌汚染を抑制できる浄水システムおよび浄水方法に関する。
【背景技術】
【０００２】
近年、環境汚染に伴う水源水質の悪化によって水道水にも様々な不純物が残留しており、カルキ臭やカビ臭等の異臭味被害が発生している。特に、塩素に起因して生成する発ガン性物質のトリハロメタンは微量ながらも残留しており、より安全でおいしい飲料・調理用水を得るため、水道水を適正な方法で浄化することが好ましい。
【０００３】
水道水を浄化する方法の一つとして、逆浸透膜（以下、「ＲＯ膜」と表現する）やナノろ過膜（以下、「ＮＦ膜」と表現する）を用いる方法は、水中の有機物、無機イオン、細菌、ウイルス等、多くの不純物を除去することが可能ではあるが、精密ろ過膜や限外ろ過膜と比較すると単位膜面積あたり単位圧力あたりの膜ろ過処理水量が低いため、所定の膜ろ過処理水量を確保するのに多くの膜面積や昇圧ポンプが必要であった。そこで、膜ろ過処理水未使用時も少ない膜ろ過処理水量ながらろ過を継続し、その膜ろ過処理水を貯留タンク内に確保し、そこから取水するという方法が用いられたりしていた。
【０００４】
また、ＲＯ膜やＮＦ膜の材質の多くはポリアミド系であるため、水道水中の残留塩素によって機能層が劣化し、膜ろ過処理水水質が悪化するおそれがある。一般的に活性炭等を用いて水道水中の残留塩素を除去した後、ＲＯ膜やＮＦ膜でろ過する方法が挙げられるが、残留塩素が除去されることで水道水の抗菌性が失われるため、膜表面での微生物増殖あるいは膜面への微生物や微生物の代謝物で占められているスライム状物質（生物膜）の付着、すなわちバイオファウリングにより、ＲＯ膜やＮＦ膜の透水性能が低下する問題が生じる。
【０００５】
かかる問題を解決するため、例えば特許文献１で開示されているように、銀添着活性炭を使用し、銀イオンで殺菌する方法を用いる場合、ＲＯ膜やＮＦ膜のバイオファウリングを抑制することが可能ではあるが、水道水中に溶出した銀イオンはＲＯ膜やＮＦ膜で除去されるため、膜ろ過処理水中には銀イオンはほとんど残留しておらず、貯留タンク内での細菌汚染は避けられない問題である。この問題を解決するため、貯留タンクを定期的に洗浄したり、貯留タンク内に一定期間滞留した膜ろ過処理水は捨てたりするよう推奨されてはいるが、現実的に実施するのは難しく、効果も未知数で根本的な解決には至っていない。
【０００６】
また、かかる問題を解決するため、例えば特許文献２で開示されているように、膜ろ過処理水を銀添着活性炭や銀ゼオライトからなるカートリッジで処理後、貯留タンクに貯留する方法を用いる場合、銀添着活性炭においては通水するに従って、銀が添着していない活性炭表面に微生物の栄養源となりうる有機物の吸着量が増加していくため、銀が溶出するといえども、特に滞水時においては、銀が添着していない活性炭表面で細菌が増殖する危険性があった。また、銀ゼオライトにおいては、銀イオンの徐放量が一般的に小さいため、通水のみでは充分な銀イオン濃度になるとは言い難く、充分な銀イオン濃度にするには、銀ゼオライトの充填量が多くなるため、カートリッジのコンパクト化に難があった。
【特許文献１】特開昭６１−０５４２７８号公報
【特許文献２】特開平１０−０８５５９０号公報
【発明の開示】
【発明が解決しようとする課題】
【０００７】
本発明は、従来技術の上述した問題点を解決し、ＲＯ膜カートリッジあるいはＮＦ膜カートリッジの前段に設置された銀添着活性炭カートリッジで前処理を行うことで、ＲＯ膜やＮＦ膜のバイオファウリングおよび残留塩素に起因する機能層劣化を防止し、カートリッジ寿命を延長できるとともに、後段の貯留タンクから取水蛇口までの細菌汚染を抑制できる浄水システムおよび浄水方法を提供することを目的とするものである。
【課題を解決するための手段】
【０００８】
上記目的を達成するため、本発明は以下の構成を採用する。
【０００９】
すなわち、銀添着活性炭カートリッジと、該銀添着活性炭カートリッジで処理された水を膜ろ過処理するＲＯ膜カートリッジまたはＮＦ膜カートリッジと、該ＲＯ膜カートリッジまたは該ＮＦ膜カートリッジで膜ろ過処理された水を貯留する貯留タンクを有してなる浄水システムであって、前記貯留タンクには銀ゼオライトカートリッジが浸漬設置されていることを特徴とする浄水システムである。
【００１０】
このとき、水道水中に鉄錆等の濁質が混入した場合、前記ＲＯ膜カートリッジまたは前記ＮＦ膜カートリッジの一次側の流路が詰まったり、膜表面のケーク層が厚くなることよって、膜ろ過処理水量が低下したりする懸念があるため、平均孔径が０．５〜１０μｍのフィルターカートリッジが前記ＲＯ膜カートリッジまたは前記ＮＦ膜カートリッジよりも前段に設置されていることが好ましい。そして、カートリッジ本数を減らし、カートリッジ交換の手間を省くため、前記銀添着活性炭と前記平均孔径が０．５〜１０μｍのフィルターとが一体に構成されているカートリッジであることが好ましい。
【００１１】
さらに、前記貯留タンクの水位を制御する水位センサーと、該水位センサーからの信号によって開閉する供給弁を備えたり、水道水圧が低すぎて所定の膜ろ過処理水量が確保できないときに前記ＲＯ膜カートリッジまたは前記ＮＦ膜カートリッジの前段にポンプを備えたり、水回収率を制御するために前記ＲＯ膜カートリッジまたは前記ＮＦ膜カートリッジの濃縮水流量を一定に制御するための定流量弁を備えたほうが好ましい。
【００１２】
また、本発明は、水道水圧単独あるいはポンプにより増圧した水圧を利用して、水道水を銀添着活性炭カートリッジで処理をし、次いでＲＯ膜カートリッジまたはＮＦ膜カートリッジで膜ろ過処理した後に、膜ろ過処理水を貯留タンクに貯留する浄水方法であって、前記貯留タンク内に浸漬設置された銀ゼオライトカートリッジから前記膜ろ過処理水に銀を徐放させることを特徴とする浄水方法である。
【００１３】
このとき、水道水を前記銀添着活性炭カートリッジで処理する前に、平均孔径が０．５〜１０μｍのフィルターカートリッジであらかじめ処理すること、あるいは水道水を前記銀添着活性炭カートリッジで処理をした後、前記逆浸透膜カートリッジまたは前記ナノろ過膜カートリッジで膜ろ過処理する前に、平均孔径が０．５〜１０μｍのフィルターカートリッジであらかじめ処理することが好ましい。
【００１４】
さらに、前記銀添着活性炭と前記平均孔径が０．５〜１０μｍのフィルターとが一体に構成されているカートリジであることや、前記銀添着活性炭カートリッジを構成する銀添着活性炭から水中に溶出された銀イオンの濃度が１０μｇ／ｌ以上であり、かつ、前記銀添着活性炭カートリッジで処理した後の処理水中の塩素濃度が０．１ｍｇ／ｌ以下であることや、前記銀ゼオライトカートリッジを構成する銀ゼオライトから徐放された前記貯留タンク内の貯留水の銀イオンの濃度が１０μｇ／ｌ以上１００μｇ／ｌ以下であることや、前記貯留タンクの水位がある水位に達したとき、前記ＲＯ膜カートリッジまたは前記ＮＦ膜カートリッジにおける膜ろ過処理を自動停止することや、前記ＲＯ膜カートリッジまたは前記ＮＦ膜カートリッジの濃縮水流量を一定に制御することが好ましい。
【発明の効果】
【００１５】
本発明は、水道水圧単独あるいはポンプを介した水圧を利用して、水道水を銀添着活性炭カートリッジで処理をし、次いでＲＯ膜カートリッジまたはＮＦ膜カートリッジで膜ろ過処理した後に、膜ろ過処理水を貯留タンクに貯留する浄水方法であって、前記ＲＯ膜カートリッジまたは前記ＮＦ膜カートリッジの前段に設置された銀添着活性炭カートリッジで前処理を行うことで、ＲＯ膜やＮＦ膜のバイオファウリングおよび残留塩素に起因する機能層劣化を防止し、ＲＯ膜カートリッジやＮＦ膜カートリッジ寿命を延長できるとともに、前記貯留タンク内に浸漬設置された銀ゼオライトカートリッジから前記膜ろ過処理水に銀を徐放させることで、後段の貯留タンクから取水蛇口までの細菌汚染を抑制できる。
【発明を実施するための最良の形態】
【００１６】
以下、図面に示す実施態様に基づいて本発明をさらに詳細に説明する。なお、本発明が以下の実施態様に限定されるものではない。
【００１７】
図１は、本発明に好ましく用いられる浄水システムの一実施態様を示す概略フロー図である。本発明の浄水システムは、例えば、図１に示すように、水道管と直結しており、水道水中の鉄錆等の濁質を除去するためのフィルター２ａと、水道水中の残留塩素を除去し水道水中に銀を溶出するための銀添着活性炭２ｂとが一体に構成されているカートリッジ２と、銀添着活性炭とフィルターとが一体に構成されているカートリッジ２で処理された水を膜ろ過処理するＲＯ膜カートリッジまたはＮＦ膜カートリッジ４と、水道水圧が低すぎて所定の膜ろ過処理水量が確保できないときにＲＯ膜カートリッジまたはＮＦ膜カートリッジ４の前段に備えたポンプ３と、水回収率を制御するためにＲＯ膜カートリッジまたはＮＦ膜カートリッジ４の濃縮水流量を一定に制御するための定流量弁５と、膜ろ過処理された水を貯留する貯留タンク６と、膜ろ過処理水中に銀を徐放する銀ゼオライトペレット９が充填されており貯留タンク６内に浸漬設置されている銀ゼオライトカートリッジ７と、貯留タンクの水位を制御する水位センサー８と、水位センサー８からの信号によって開閉する供給弁１と、取水蛇口１０とが設けられている。
【００１８】
ここで、フィルター２ａと銀添着活性炭２ｂが一体に構成されているカートリッジ２としては、例えば、図２のようにカートリッジ下部に平均孔径が０．５〜１０μｍの円筒状のフィルター２ａ、カートリッジ上部の円筒容器に銀添着活性炭２ｂを充填したものであり、フィルター２ａでろ過された水道水が、銀添着活性炭２ｂを通過する構造となっているが、フィルター２ａと銀添着活性炭２ｂの通過順序は逆でも構わない。使用するフィルターのろ層形状は、特に制限されるものではなく、プリーツ型やワインド型等のいずれでも構わなく、材質も、特に制限されるものではなく、ポリプロピレン、ポリエステル等のいずれでも構わない。また、使用する銀添着活性炭は、銀添着活性炭通過後の水道水中の銀イオン濃度が１０μｇ／ｌ以上であり、かつ、塩素濃度が０．１ｍｇ／ｌ以下であれば特に制限されるものではなく、例えば、硝酸銀と硝酸マグネシウムを蒸留水に溶解し、これを活性炭に均一に散布した後、乾燥することにより得られる。また、かかる銀添着活性炭の形状は、粉末、粒状、繊維状等のいずれでも構わないが、銀添着活性炭がカートリッジ２外へ漏出しないよう、水流入部分と水流出部分はメッシュ構造、不織布フィルター等とすることが好ましい。また、銀添着活性炭を形成する活性炭の原材料は椰子殻、木、石炭、石油コークス等のいずれでも構わない。
【００１９】
本発明のＲＯ膜カートリッジまたはＮＦ膜カートリッジ４に使用される分離膜としては、脱塩率が９３％以上（評価条件  ＮａＣｌ濃度：５００ｍｇ／ｌ、操作圧力：０．５ＭＰａ）のＲＯ膜や、脱塩率が５％以上９３％未満（評価条件  ＮａＣｌ濃度：５００ｍｇ／ｌ、操作圧力：０．５ＭＰａ）のＮＦ膜を選択して用いることができる。
【００２０】
かかる性能を有する分離膜の素材としては、ＲＯ膜の場合、酢酸セルロース、セルロース系のポリマー、ポリアミド、およびビニルポリマー等の高分子材料を用いることができ、ＮＦ膜の場合、ポリアミド系、ポリピペラジンアミド系、ポリエステルアミド系、あるいは水溶性のビニルポリマーを架橋したものなどを用いることができる。また、代表的なＲＯ膜としては、酢酸セルロース系またはポリアミド系の非対称膜、および、ポリアミド系の活性層を有する複合膜を挙げることができ、中でも、ポリアミド系の活性層の表層にポリビニルアルコールを被覆させた複合膜は、高排除性能かつ高透水性かつ高耐汚染性を有するので好ましい。
【００２１】
分離膜の形状としてはＲＯ膜、ＮＦ膜ともに平膜または中空糸膜であることは好ましく、例えば分離膜の膜厚を１０μｍ〜１ｍｍの範囲、中空糸膜の場合は外径を５０μｍ〜４ｍｍの範囲とすることが好ましい。
【００２２】
ＲＯ膜カートリッジまたはＮＦ膜カートリッジ４の形状は、分離膜が平膜状の場合はスパイラル型、プリーツ型、プレート・アンド・フレーム型、円盤状のディスクを積み重ねたディスクタイプがあり、中空糸膜の場合は、中空糸膜をＵ字状やＩ字状に束ねて容器に収納した円筒型があるが、本発明はこれらカートリッジの形状に左右されるものではない。これらのカートリッジは、ランニングコストを抑えるという観点から低圧で運転できるものであるのが好ましい。
【００２３】
本発明に用いられる銀ゼオライトペレット９を形成する銀ゼオライトとは、三次元網状構造をもつアルミノ珪酸塩の陽イオン交換能を利用してアルミノ珪酸塩の構造内に銀イオンを取り込んだもの、すなわちアルミノ珪酸塩を構成しているイオン交換性の大きい陽イオン（ナトリウムイオン、カリウムイオン等）の少なくとも一部を銀イオンに入れ替えたものであり、銀イオンの担持量は０．１〜数ｗｔ％程度である。銀ゼオライトペレット９の製造方法としては、例えば、粉末状の銀ゼオライトをポリプロピレン、ポリエチレン、ＡＢＳ等の樹脂に練り込んで粒状化したものが挙げられ、練り込んだ銀ゼオライトの含有率は、銀ゼオライトの銀イオン徐放性能によって適宜選択される。銀ゼオライトペレット９の外表面に露出している銀ゼオライトは銀イオンを徐放するが、銀ゼオライトペレット９の内部に埋没している銀ゼオライトは銀イオンを徐放しないので、銀イオンの徐放性能を上げるには、銀ゼオライトペレット９の外表面積が増加するように、銀ゼオライトペレット９の粒子径を小さくする必要がある。
【００２４】
銀ゼオライトペレット９は、上記の粉末状の銀ゼオライトを樹脂に練り込んで粒状化したもの以外に、水に分散させたスラリー状の銀ゼオライトとアクリル樹脂、ポリ酢酸ビニル、ポリビニルアルコール等を主成分とするバインダーとを混合して、ポリプロピレン、ポリエチレン、ポリ塩化ビニル、ポリスチレン、ポリエステル等の粒状物や繊維や不織布の表面に付着させたものや、特許第３０８７８６３号のようにポリエチレン、ポリ塩化ビニル、ポリスチレン、ポリアミド等の熱可塑性樹脂の粒状物の表面を溶融した状態において粉末状の銀ゼオライトを付着させたものでもよく、銀ゼオライト自身が粒状物であってもよい。ただし、銀ゼオライトペレット９が銀ゼオライトカートリッジ７外へ漏出しないよう水流入部分と水流出部分はメッシュ構造、不織布フィルター等とすることが好ましい。なお、銀ゼオライトカートリッジ７の貯留タンク内に浸漬する容器部分は、例えば、図３のように、銀ゼオライトペレット９から徐放した銀イオンが貯留タンク全体に拡散しやすくなるよう、メッシュ構造、不織布フィルター等が好ましい。
【００２５】
上述した本発明の浄水システムにおいて、浄水は次のように行われる。
【００２６】
まず、貯留タンク６内の水位センサー８が水位Ｌ以下を検知した場合、信号が送られ、自動的に供給弁１が開となって、水道水がフィルター２ａと銀添着活性炭２ｂとが一体に構成されているカートリッジ２に供給される。水道水がフィルター２ａを通過することで、水道水中の鉄錆等の濁質が除去され、銀添着活性炭２ｂを通過することで、水道水中の残留塩素が除去され、水道水中に銀が溶出する。次に、フィルター２ａと銀添着活性炭２ｂとが一体に構成されているカートリッジ２で処理された水はＲＯ膜カートリッジまたはＮＦ膜カートリッジ４に供給される。残留塩素は除去されているので、ＲＯ膜またはＮＦ膜の機能層が劣化せず、膜ろ過処理水水質が悪化するおそれはなくなる。
【００２７】
また、銀が１０μｇ／ｌ以上溶出しているので、一般細菌の増殖が抑制され、バイオファウリングは発生しない。ただし、銀イオンはＲＯ膜またはＮＦ膜でほとんど除去されるので、ＲＯ膜またはＮＦ膜でろ過された水にはほとんど銀イオンは残留していないこととなる。そこで、ＲＯ膜またはＮＦ膜でろ過された水は銀ゼオライトカートリッジ７に流入し、銀ゼオライトペレット９と接触後、貯留タンク６内に貯留され、ＲＯ膜またはＮＦ膜でろ過されなかった水は定流量弁５を介して濃縮水として系外に排出される。
【００２８】
銀ゼオライトカートリッジ７はＲＯ膜またはＮＦ膜でろ過された水と接触することで、銀イオンを徐放するが、ＲＯ膜またはＮＦ膜でろ過された水が銀ゼオライトカートリッジ７に流入していない場合でも、貯留タンク６内に貯留された水に浸漬していれば、銀イオンは貯留タンク６内に拡散する。
【００２９】
供給弁１が開となって以降、徐々に貯留タンク６の水位が上昇し、貯留タンク６内の水位センサー８が水位Ｈ以上を検知した場合、信号が送られ、自動的に供給弁１が閉となって、浄水が自動停止する。なお、水道水圧が低すぎて所定の膜ろ過処理水量が確保できないときにはＲＯ膜カートリッジまたはＮＦ膜カートリッジ４の前段にポンプ３を備えた方が好ましい。このときポンプ３は、供給弁１と連動するようにし、供給弁１が開のときはポンプ３が作動し、供給弁１が閉のときはポンプ３が停止するようにした方が好ましい。
【００３０】
銀ゼオライトカートリッジ７内の銀ゼオライトペレット９から徐放する銀イオンの濃度は、貯留タンク６内の水の温度、ｐＨ、溶存イオン濃度（Ｎａ、Ｃａ、Ｍｇ等）によって異なる。そこで、銀イオンの濃度は、銀イオンが最も徐放し難い条件である低温、低電気伝導率（０℃、１０μＳ／ｃｍ）の水での銀イオン濃度が１０μｇ／ｌ以上となるようにし、銀イオンが最も徐放しやすい条件である高温、高電気伝導率（３５℃、１０００μＳ／ｃｍ）の水での銀イオン濃度が１００μｇ／ｌ以下となるように制御することが好ましい。
【００３１】
ここで、銀イオンの濃度を上記１０μｇ／ｌ以上１００μｇ／ｌ以下に制御する具体的な手段としては、例えば、低温、低電気伝導率（０℃、１０μＳ／ｃｍ）の水１Ｌの入ったビーカーに銀ゼオライトペレットを１ｇ単位で投入していき、銀イオンの濃度が１０μｇ／ｌに達した時の銀ゼオライトペレット重量αｇを把握し、次に、高温、高電気伝導率（３５℃、１０００μＳ／ｃｍ）の水１Ｌの入ったビーカーに銀ゼオライトペレットを１ｇ単位で投入していき、銀イオンの濃度が１００μｇ／ｌに達した時の銀ゼオライトペレット重量βｇを把握する。そして、貯留タンク６の容積がγＬの場合、銀ゼオライトカートリッジ７内の銀ゼオライトペレット９の充填量はαγｇ以上βγｇ以下の範囲に設定するという手段が挙げられる。銀イオンの濃度を１０μｇ／ｌ以上とすれば、一般細菌の増殖の抑制が可能となるためであり、また１００μｇ／ｌ以下とするのは、ＵＳＥＰＡ（米国環境保護庁）が規定している安全飲料水法水質基準に基づくものである。なお、本発明で規定する銀イオン濃度は、ＩＣＰ発光分光分析装置で測定した数値としている。
【実施例】
【００３２】
本発明を、以下の実施例を用いてさらに詳細に説明する。なお、実施例、比較例において各測定結果は以下の方法に従って行った。
【００３３】
［水道水の色度（度）］
比色法  日本水道協会編：「上水試験方法」，ｐ９９（２００１）の記載の方法に従って測定を行った。
【００３４】
［水道水の電気伝導率（μｇ／ｌ）］
電極法  日本水道協会編：「上水試験方法」，ｐ１１５（２００１）の記載の方法に従って測定を行った。
【００３５】
［銀イオン濃度（ｍｇ／ｌ）］
ＩＣＰ発光分光分析法  日本水道協会編：「上水試験方法」，ｐ３７０（２００１）の記載の方法に従って測定を行った。
【００３６】
［一般細菌（ｃｆｕ／ｍｌ）］
標準寒天培地法  日本水道協会編：「上水試験方法」，ｐ６０５（２００１）の記載の方法に従って測定を行った。
【００３７】
（実施例１）
図１に示す浄水システムを用いて、水道水圧が３００ｋＰａ、色度４度、電気伝導率４００μｇ／ｌ、残留塩素０．７ｍｇ／ｌの水道水を毎日５Ｌ浄化して系外に排出した。フィルター２ａには平均孔径が１μｍのワインド型フィルター（ＡＤＶＡＮＴＥＣ、ＴＣＷ−１Ｎ−ＰＰＳ）、銀添着活性炭２ｂには、粒状活性炭（クラレケミカル、クラレコールＴ−ＳＢ  １０／３２メッシュ）を２５０ｇ使用した。ＲＯ膜カートリッジまたはＮＦ膜カートリッジ４にはＮＦ膜（東レ、ＵＴＣ−６０）を０．５ｍ２使用した。
【００３８】
ポンプ３は、吐出圧力７００ｋＰａ、吐出量２６Ｌ／ｈのポンプを使用した。銀ゼオライトカートリッジ７内の銀ゼオライトペレット９には、銀ゼオライト（シナネンゼオミック、ＡＪ１０Ｄ）８０ｇをポリエチレン樹脂１２０ｇに練り込んだもの（平均粒径１．５ｍｍ）を２００ｇ使用した。貯留タンク６は容積６Ｌ、ＡＢＳ性樹脂製とした。定流量弁５には流量４２０ｍｌ／ｍｉｎのもの（Ｄａｎａｍａｒｋ、ＦＬＯＷ４２０）を使用した。
【００３９】
その結果、取水蛇口１０から採水した水の銀イオン濃度は運転開始から３ヶ月間は１２〜９５μｇ／ｌであり、そのときの一般細菌は常時１０ｃｆｕ／ｍｌ以下であった。
【００４０】
（比較例１）
銀ゼオライトカートリッジ７を用いなかった以外は実施例１と全く同じにした。その結果、取水蛇口１０から採水した水の銀イオン濃度は運転開始から３ヶ月間は１〜３μｇ／ｌであり、そのときの一般細菌は常時１００ｃｆｕ／ｍｌ以上であった。
【００４１】
（比較例２）
銀ゼオライトカートリッジ７内に銀ゼオライトペレットを充填せず、粒状活性炭（クラレケミカル、クラレコールＴ−ＳＢ  １０／３２メッシュ）を３０ｇ充填した以外は実施例１と全く同じにした。その結果、取水蛇口１０から採水した水の銀イオン濃度は運転開始から５日間は２５〜９０μｇ／ｌであり、そのときの一般細菌は常時１０ｃｆｕ／ｍｌ以下であったが、それ以降の銀イオン濃度は１０μｇ／ｌ以上であったにも関わらず、一般細菌は常時１００ｃｆｕ／ｍｌ以上であった。
【００４２】
（比較例３）
銀ゼオライトカートリッジ７をタンク内に浸漬設置せず、銀ゼオライトカートリッジ７に通水後のNF膜ろ過水を貯留タンク６に流入させた以外は実施例１と全く同じにした。その結果、取水蛇口１０から採水した水の銀イオン濃度は運転開始から１ヶ月間は１０〜２５μｇ／ｌであり、そのときの一般細菌は常時１０ｃｆｕ／ｍｌ以下であったが、それ以降の銀イオン濃度は１０μｇ／ｌ未満であり、一般細菌は常時１００ｃｆｕ／ｍｌ以上であった。
【図面の簡単な説明】
【００４３】
【図１】本発明に好ましく用いられる浄水システムの一実施態様を示す概略フロー図である。
【図２】本発明に好ましく用いられるフィルターと銀添着活性炭が一体に構成されているカートリッジの一実施構造を示す図である。
【図３】本発明に好ましく用いられる銀ゼオライトカートリッジの一実施構造を示す図である。
【符号の説明】
【００４４】
１：供給弁
２：フィルターと銀添着活性炭とが一体に構成されているカートリッジ
２ａ：フィルター
２ｂ：銀添着活性炭
３：ポンプ
４：逆浸透膜カートリッジ／ナノろ過膜カートリッジ
５：定流量弁
６：貯留タンク
７：銀ゼオライトカートリッジ
８：水位センサー
９：銀ゼオライトペレット
１０：取水蛇口
【図１】
2006281023.tif 000003
【図２】
2006281023.tif 000004
【図３】
2006281023.tif 000005